(57)【特許請求の範囲】
【請求項１】
高アスペクト比（ＨＡＲ）用途でのフォトレジストの除去において、半導体基板上の導電材料から酸化層、またはフォトレジストと酸化層の両方を除去する方法であって、
プロセスチャンバーに基板を配置する工程であって、前記プロセスチャンバーは、基板を処理する際に使用される非酸化性プラズマを発生させるためのプラズマチャンバーから離れかつプラズマチャンバーの下流に配置され、グリッドがプロセスチャンバーからプラズマチャンバーを分離させる工程；
前記プラズマチャンバー内で、第一の反応ガス、および第一のキャリヤガスから第一の非酸化性プラズマを発生させる工程であって、前記第一の非酸化性プラズマは１０％〜４０％の第一の反応ガスを含み、前記第一の反応ガスは基板１平方センチメートル当たり１分当たり０．０５標準立方センチメートルないし基板１平方センチメートル当たり１分当たり１２．５標準立方センチメートルの流量を有し、および前記第一のキャリヤガスは基板１平方センチメートル当たり１分当たり０．２５標準立方センチメートルないし基板１平方センチメートル当たり１分当たり１５標準立方センチメートルの流量を有する工程；
前記プロセスチャンバー内で前記基板を第一の非酸化性プラズマにさらすことによって前記基板を処理する工程；
前記プラズマチャンバー内で第二の反応ガスおよび第二のキャリヤガスから第二の非酸化性プラズマを発生させる工程であって、前記第二の非酸化性プラズマは１０％〜４０％の第二の反応ガスを含み、前記第二の反応ガスは基板１平方センチメートル当たり１分当たり０．０５標準立方センチメートルないし基板１平方センチメートル当たり１分当たり１２．５標準立方センチメートルの流量を有し、および前記第二のキャリヤガスは基板１平方センチメートル当たり１分当たり０．２５標準立方センチメートルないし基板１平方センチメートル当たり１分当たり１５標準立方センチメートルの流量を有する工程；および
前記プロセスチャンバー内で前記基板を第二の非酸化性プラズマにさらすことによって前記基板を処理する工程
を有し、
第一の反応ガスはＨ2、またはＮＨ3であり、
第一のキャリヤガスはＮ２、またはＡｒであり、
第二の反応ガスはＨ２であり、
第二のキャリヤガスはＡｒである、
方法。
【請求項２】
前記方法は、０．４キロワット〜１３．５キロワットの電源で行われる、請求項１に記載の方法。
【請求項３】
前記方法は、１３．３Ｐａ〜５３３．３Ｐａの圧力で行われる、請求項１または２に記載の方法。
【請求項４】
前記基板は、１５０℃〜３５０℃の温度で処理される、請求項１から３までの何れか１項に記載の方法。
【請求項５】
前記基板を第一の非酸化性プラズマに１０秒〜１８０秒の時間、さらすことによって前記基板を処理する、請求項１から４までの何れか１項に記載の方法。
【請求項６】
前記基板は高アスペクト比のチャネルを有する、請求項１から５までの何れか１項に記載の方法。
【請求項７】
前記チャネルは、５０よりも大きいアスペクト比を有する、請求項６に記載の方法。
【請求項８】
前記基板は、１００ミリメートル〜５００ミリメートルの直径を有する、請求項１から７までの何れか１項に記載の方法。
【発明の詳細な説明】
【技術分野】
【０００１】
優先権の主張
本願は、２０１２年７月１６日出願の米国仮特許出願第６１／６７１，９９６号および２０１２年９月１９日出願の米国仮特許出願第６１／７０２，８６５号の優先権の利益を主張し、これらは全ての目的のために参照により本明細書に組み込まれる。
【０００２】
分野
本開示は一般的にフォトレジストの除去、より具体的には高アスペクト比（ＨＡＲ）の用途でフォトレジストを除去できる方法に関する。
【０００３】
背景
半導体産業では、回路基板上の導体パターンおよびマイクロチップ上のトランジスタのパターンは、フォトレジストを用いて基板またはウェハ上にプリントまたはエッチングされる。例えば、何百万ものミクロンの大きさの素子を、同時にかつ確実に一層または多層のフォトレジストの塗布によりシリコン基板上に製造できる。フォトレジストは光照射により特性を変えることができ、かつエッチング、イオン注入、金属堆積などに耐えることができ、必要な場合にはその下の基板を保護するポリマーコーティングである。例えば、化学処理により基板の一部がエッチング除去される状況ではフォトレジストは基板の他の領域を保護でき、その後、プラズマなどの適切な反応物が残留するフォトレジストを除去または剥離するのに使用される。
【０００４】
しかし、集積回路の素子加工寸法が縮小し続けるにつれ、特に目的物の長さの目的物の幅に対する比が約２５よりも大きく、例えば約５０よりも大きい（すなわち、空隙の高さの空隙の幅に対する比が約２５よりも大きく、例えば約５０よりも大きい）高アスペクト比（ＨＡＲ）用途、あるいは、基板の限界寸法（ＣＤ）がより小さくなる用途では、フォトレジストの除去または剥離はより困難になる。更に、ゲート材料の集積度を同時に維持しながら基板のロスをゼロにするフォトレジストの除去は、高ドーズイオン注入後のフォトレジスト剥離（ＨＤＩＳ）およびデスカムプロセスで決定的に重要である。
【０００５】
従来の酸素系プラズマ剥離に関連する一つの解決策は、プラズマにするための電力を増加させることである。しかし、これは例えば、ＨＡＲ孔の内表面を被覆する金属ライナーに酸化ダメージをもたらす。このような酸化は結果的にシート抵抗を高め、かつそれは酸素−リッチな還元性化学物質が高誘電率（ｈｉｇｈ−ｋ）金属ゲート（ＨＫＭＧｓ）に関して使用される時に一般的に発生し、それ故、ＨＫＭＧｓの使用時に見られる電気的な利点を無効にする。さらに、酸化層の除去は、深刻なＣＤ変化および既に薄くなっているコンタクトライナー膜の厚さのロスをもたらす。
【０００６】
この一方で、金属表面の存在下でフォトレジストを剥離させる時、純還元性化学物質の利用が十分に確立されているが、高電力でさえ本質的に低いフォトレジスト除去速度を有し、典型的には純還元性プラズマは、同じ電力およびガス供給密度の酸素系プラズマよりも１桁低い剥離速度を有する。また、同じ厚さのモノリシックなフォトレジスト膜を剥離させるのに必要な時間を何倍も上回ってプロセス時間が延長されてさえも、残留フォトレジストはしばしばＨＡＲ孔の底部に残る。その異なる挙動は、ＨＡＲ孔の容器壁に沿って表面反応への反応種が失われ、こうして孔の表面で十分な反応物の密度になることが妨げられたためと推測される。
【０００７】
従って、最小からゼロまでの基板のロスしかもたらさず、このような孔内の金属ライニングの酸化をもたらさない、経済的に実現可能な様式でフォトレジストを除去する方法に対する要望が存在する。厚さのロスに至らず、導電材料から酸化層を除去するための方法についても、要望が存在する。
【０００８】
要旨
本発明の態様および利点は、以下の詳細な説明中でいくらか説明され、または詳細な説明から明白であってよく、または本発明の実施を通して認識されてもよい。
【０００９】
本開示の一実施態様は、半導体基板からフォトレジスト、酸化層、またはこれらの両方を除去する方法を対象とする。本方法は、基板をプロセスチャンバーに配置する工程であって、プロセスチャンバーは基板を処理する際に使用される非酸化性プラズマを発生させるためのプラズマチャンバーの下流に配置される工程；プラズマチャンバー中で第一の反応ガスおよび第一のキャリヤガスから第一の非酸化性プラズマを発生させる工程であって、第一の非酸化性プラズマが約１０％〜約４０％の第一の反応ガスを含有し、第一の反応ガスは基板１平方センチメートル当たり１分当たり約０．０５標準立方センチメートルないし基板１平方センチメートル当たり１分当たり約１２．５標準立方センチメートルの流量を有し、かつ第一のキャリヤガスは基板１平方センチメートル当たり１分当たり約０．２５標準立方センチメートルないし基板１平方センチメートル当たり１分当たり約１５標準立方センチメートルの流量を有する工程；およびプロセスチャンバー中で基板を第１の非酸化性プラズマにさらすことによって基板を処理する工程を有する。
【００１０】
本発明のこれらのおよび他の特徴、態様、ならびに利点は、以下の詳細な説明および添付した特許請求の範囲を参照することで、より良く理解できるようになる。組み込まれ本明細書の一部を構成する添付の図面は本発明の実施形態を示し、詳細な説明と共に本発明の原理を説明する役割を有する。
【００１１】
ベストモードを含み当業者には十分に実施可能な開示は、以下の添付図への参照を含む明細書の残り部分でより詳細に説明される：
【図面の簡単な説明】
【００１２】
【図１】図１は、本開示により具体化された方法で使用できるプラズマ反応器を表す。
【図２】図２は、本開示により具体化されたフォトレジストを除去する方法のフローダイアグラムを表す。
【図３】図３は、プラズマ処理中のＨ2含量パーセンテージに対する規格化されたシリコンロスおよびアスペクト比を表す図である。
【図４】図４は、フォトレジスト除去速度に対するＨ2／アルゴンプラズマ混合物中のＨ2のパーセンテージの影響を表す図である。
【図５】図５は、窒化チタン（ＴｉＮ）の酸化された表面のシート抵抗（Ｒs）へのＮＨ3だけのプラズマ処理の影響を経時的に表す図である；
【図６】図６（ａ）は、ＴｉＮ表面がさらされるプラズマ処理に対するＴｉＮロスの量をオングストロームで表す図である。図６（ｂ）は、ＴｉＮ表面がさらされるプラズマ処理に対するＴｉＮロスの量をオングストロームで表す別の図である。
【図７】図７は、窒化チタン（ＴｉＮ）表面のシート抵抗（Ｒs）への様々な処理の影響を経時的に表す図である。
【００１３】
詳細な説明
ここで、１つ以上の例が図面に示されている本発明の実施形態について述べる。各例は、本発明の説明のために提供されるものであり、本発明を限定するものではない。実際に本発明の範囲または主旨から逸脱しなければ本発明に様々な改変および変更を行ってよいことは、当業者には明白である。例えば、一実施形態の一部として表し記載される特徴は他の実施形態で使用され、更なる実施形態としてよい。従って、本発明は、添付の特許請求の範囲およびそれらの同等物の範囲内に入る改変および変更を含むことが意図されている。
【００１４】
一般的に、本開示は基板からフォトレジスト、酸化層、またはこれらの両方を、下流の誘導結合プラズマ源から供給される非酸化性プラズマ化学物質を用いて除去する方法を対象とする。誘導プラズマ源はしばしばプラズマ処理のためにウェハを処理するための高密度プラズマおよび反応種を発生させるのに使用される。例えば、誘導プラズマ源は、標準１３．５６ＭＨｚおよび低周波電源を用いて高密度プラズマを容易に発生できる。ＲＦバイアスと組み合わされる誘導プラズマ源もエッチャーにおいて例えば、ウェハへのイオンエネルギーおよびイオン流量の独立した制御をもたらすために使用されている。
【００１５】
フォトレジストまたは酸化層を除去する方法等のあるプラズマプロセスについては一般的に、半導体ウェハを直接的にプラズマにさらすのは望ましくない。プラズマはプロセスチャンバーから離れたところで（例えば、下流で）形成され、所望の粒子は例えば、中性粒子には透過性でプラズマには透過性でない格子を通って、半導体ウェハまたは半導体基板に導かれる。それぞれ、約３００ミリメートル（ｍｍ）の全体直径を有する二つの基板を処理する時、このようなプロセスは高ＲＦ電力（例えば、約６キロワット（ｋＷ）まで）、場合によっては高ガス流量（例えば、１分当たり約２０，０００標準立方センチメートル（ｓｃｃｍ））および高圧（例えば、約６６６．６Ｐａまで）を必要としうる。
【００１６】
しかし、一つの基板のみが処理される時、流量は一般的に二つの基板を処理するのに必要な流量の半分であってよいことが理解され得る。更に、約１００ｍｍ〜約５００ｍｍ、例えば、約２００ｍｍ〜約４５０ｍｍの直径を有する基板も本開示により具体化された方法を用いて処理することができ、その際、ＲＦ電力および流量は基板の表面積に基づいて調節できることも理解されるべきである。例えば、一つの２００ｍｍの直径の基板を一つの３００ｍｍの直径の基板の代わりに処理する時、基板の表面積の割合に基づいて使用される流量は３００ｍｍの基板に使用される流量の約０．４４倍であるべきであり、一方、４５０ｍｍの直径の基板が処理される時、使用される流量は３００ｍｍの基板で使用される流量の約２．２５倍であるべきである。
【００１７】
図１は本開示により具体化される方法で使用できるプラズマ反応器（１００）を表すが、下流の誘導結合プラズマ源を有する他の任意の好適な反応器も使用してよいことが理解されるべきである。図示されるように、プラズマ反応器（１００）はプロセスチャンバー（１１０）、およびプロセスチャンバー（１１０）から離れたプラズマチャンバー（１２０）を有する。プロセスチャンバー（１１０）は、フォトレジストが除去される基板（１１４）、例えば半導体ウェハを保持するように操作できる基板ホルダーまたは台（１１２）を有する。誘導プラズマはプラズマチャンバー（１２０）（すなわち、プラズマ発生領域）で発生させ、プロセスチャンバー（１１０）（すなわち、下流領域）からプラズマチャンバー（１２０）を分離させるグリッド（１１６）中に設けられる孔を通って、プラズマチャンバー（１２０）から基板（１１４）の表面まで所望の粒子が導かれる。
【００１８】
プラズマチャンバー（１２０）は、誘電性側壁部（１２２）および天井部（１２４）を有する。誘電性側壁部（１２２）および天井部（１２４）は、プラズマチャンバーの内部（１２５）を規定する。誘電性側壁部（１２２）は任意の誘電材料、例えば石英から形成されてよい。誘導コイル（１３０）は、プラズマチャンバー（１２０）の周りに誘電性側壁部（１２２）に近接して配置される。誘導コイル（１３０）は、適切なマッチング回路（１３２）を通してＲＦ電源（１３４）に接続される。反応ガスおよびキャリヤガスは、ガス供給器（１５０）および環状ガス分配チャネル（１５１）からチャンバーの内部に供給されうる。誘導コイル（１３０）がＲＦ電源（１３４）からのＲＦ電力によって通電される時、十分な誘導プラズマがプラズマチャンバー（１２０）内に誘導される。特別な実施形態では、プラズマ反応器（１００）は誘電コイル（１３０）のプラズマへの容量結合を減少させるために、任意のファラデー遮蔽（１２８）を有してよい。
【００１９】
効率を高めるため、プラズマ反応器（１００）は場合によりチャンバー内部（１２５）に配置されたガス注入インサート（１４０）を含んでよい。ガス注入インサート（１４０）は取り外し可能なようにチャンバー内部（１２５）に挿入されてよく、またはプラズマチャンバー（１２０）の固定された部分であってよい。ある実施形態ではガス注入インサートは、プラズマチャンバーの側壁部に近いガス注入チャネルを規定する。該ガス注入チャネルは、誘導コイルに近いチャンバー内部、ならびにガス注入インサートおよび側壁部によって規定される活性領域内にプロセスガスを供給してよい。活性領域は、電子の能動加熱のためのプラズマチャンバー内の閉鎖した領域をもたらす。狭いガス注入チャネルはプラズマがチャンバー内からガスチャネル内へ広がるのを防ぐ。ガス注入インサートは、電子が能動的に加熱される活性領域内をプロセスガスが通過するようにする。
【００２０】
本開示の方法で使用される下流の誘導結合プラズマ源の種類に関わらず、本発明者等は、一以上のプラズマ化学物質を用いた一以上の非酸化性プラズマ処理が、基板から除去されるフォトレジストの量を増加させるために半導体基板に対して行われ、一方で、同時に酸化量および限界寸法（ＣＤ）における変化が最小化されることを発見した。一般的に、本開示の処理プロセスで使用されるプラズマは非酸化性である。本開示の方法は、フォトレジストの除去および表面酸化の防止もしくは除去を可能とする。例えば、一実施形態で記載される方法は、フォトレジスト剥離プロセスの間に酸化されてはならないシリコン基板に対して実施してよい。本方法は、基板内の空洞の深さに対して小さい横寸法を有するＨＡＲトレンチまたは他の空洞に対して実施することもできる。他の実施形態では、本開示はフォトレジストを除去するための主要なプラズマ処理、続いて酸化物を除去すると同時に基板のロスまたは改質の量を最小化する第二のプラズマ処理を有する方法を記載する。
【００２１】
プラズマ処理の回数および特定の種類に関わらず、基板の処理に使用される一以上のプラズマはそれぞれ、両方とも酸素を含まない反応ガスおよびキャリヤガスを含んでよい。ある実施形態では、反応ガスは水素を含んでよいが、キャリヤガスには水素を含まなくてもよい。例えば、反応ガスは水素（Ｈ2）、アンモニア（ＮＨ3）、またはメタン（ＣＨ4）であってよい。他の実施形態では、反応ガスは酸素および窒素の両方を含まなくてよい。例えば、反応ガスはＨ2またはＣＨ4であってよい。この一方で、キャリヤガスは不活性ガスを含んでよい。ある実施形態では、不活性ガスは窒素（Ｎ2）、貴ガス、例えば、アルゴン（Ａｒ）もしくはヘリウム（Ｈｅ）、またはこれらの組合せを含んでよい。他の実施形態ではしかし、キャリヤガスは窒素、例えば貴ガスの一つを含まない不活性ガスであってよい。一般的に、反応ガスは、反応ガスおよびキャリヤガスの全ガス体積の約１０％〜約４０％である量、例えば反応ガスおよびキャリヤガスの全ガス体積の約１５％〜約３０％である量、例えば反応ガスおよびキャリヤガスの全ガス体積の約２０％〜約２５％である量で存在してよい。一つの特別な実施形態では反応ガスは、反応ガスおよびキャリヤガスの全ガス体積の約２０％である量で存在してよい。
【００２２】
反応ガスおよびキャリヤガスは、種々の流量でプラズマ発生チャンバーおよびプロセスチャンバー内に導入されてよい。例えば二つの３００ｍｍ基板が処理される時、反応ガスは約１００〜約１５，０００ｓｃｃｍの流量、例えば約１，０００ｓｃｃｍ〜約１０，０００ｓｃｃｍの流量、例えば約２，０００ｓｃｃｍ〜約５，０００ｓｃｃｍの流量を有してよい。この一方で、キャリヤガスは約５００ｓｃｃｍ〜約２０，０００ｓｃｃｍの流量、例えば約５，０００ｓｃｃｍ〜約１７，５００ｓｃｃｍの流量、例えば約１０，０００ｓｃｃｍ〜約１５，０００ｓｃｃｍの流量を有してよい。他方で、一つの３００ｍｍ基板のみが処理される時、反応ガスは約５０〜約７，５００ｓｃｃｍの流量、例えば約５００〜約５，０００ｓｃｃｍの流量、例えば約１，０００〜約２，５００ｓｃｃｍの流量を有してよい。この一方で、一つの３００ｍｍ基板のみが処理される時、キャリヤガスは約２５０ｓｃｃｍ〜約１０，０００ｓｃｃｍの流量、例えば約２，５００ｓｃｃｍ〜約８，７５０ｓｃｃｍの流量、例えば約５，０００ｓｃｃｍ〜約７，５００ｓｃｃｍの流量を有してよい。
【００２３】
基板（例えば、約７０６．５平方センチメートル（ｃｍ2）の表面積を有する直径３００ｍｍの一つの基板）の表面積に対して、これは基板１ｃｍ2当たり約０．０７ｓｃｃｍないし基板１ｃｍ2当たり約１０．７５ｓｃｃｍ、例えば基板１ｃｍ2当たり約０．７ｓｃｃｍないし基板１ｃｍ2当たり約７．２５ｓｃｃｍ、例えば基板１ｃｍ2当たり約１．２５ないし約３．５ｓｃｃｍの流量を有する反応ガスに相当する。この一方で、これは基板１ｃｍ2当たり約０．３５ｓｃｃｍないし基板１ｃｍ2当たり約１４．２５ｓｃｃｍ、例えば基板１ｃｍ2当たり約３．５ｓｃｃｍないし基板１ｃｍ2当たり約１２．５ｓｃｃｍ、例えば基板１ｃｍ2当たり約７．０ｓｃｃｍないし基板１ｃｍ2当たり約１０．７５ｓｃｃｍの流量を有するキャリヤガスに相当する。流量を基板１ｃｍ2当たりのｓｃｃｍで使用する際には、そのとき任意の直径を有する基板に対するｓｃｃｍの流量は、基板１ｃｍ2当たりのｓｃｃｍと基板の表面積を掛け合わせることによって決定できる。
【００２４】
例えば、一つの２００ｍｍの基板が処理される時、反応ガスは約２０〜約３，３００ｓｃｃｍの流量、例えば約２２０〜約２，２００ｓｃｃｍの流量、例えば約４４０〜約１，１００ｓｃｃｍの流量を有してよい。他方で、キャリヤガスは約１１０〜約４，４００ｓｃｃｍの流量、例えば約１，１００ｓｃｃｍ〜約３８５０ｓｃｃｍの流量、例えば約２，２００ｓｃｃｍ〜約３，３００ｓｃｃｍの流量を有してよい。
【００２５】
この一方で、一つの４５０ｍｍ基板が処理される時、反応ガスは約１１０ｓｃｃｍ〜約１６，８７５ｓｃｃｍの流量、例えば約１，１２５ｓｃｃｍ〜約１１，２５０ｓｃｃｍの流量、例えば約２，２５０ｓｃｃｍ〜約５，６２５ｓｃｃｍの流量を有してよい。他方で、キャリヤガスは約５６０ｓｃｃｍ〜約２２，５００ｓｃｃｍの流量、例えば約５，６２５ｓｃｃｍ〜約１９，６７５ｓｃｃｍの流量、例えば約１１，２５０ｓｃｃｍ〜約１６，８７５ｓｃｃｍの流量を有してよい。
【００２６】
更に、フォトレジストの除去は様々な温度および電力レベルで実施してよい。例えば、フォトレジストの除去の間の温度は約１５０℃〜約３５０℃、例えば約２００℃〜約３２５℃、例えば約２５０℃〜約３００℃であってよい。一つの特別な実施形態では、フォトレジストの除去は約２７５℃の温度で行ってよい。また、３００ｍｍの直径の基板を処理するためのＲＦ電源は約１ｋＷ〜約６ｋＷ、例えば約１．５ｋＷ〜約５．５ｋＷ、例えば約２ｋＷ〜約５ｋＷであってよい。この一方でＲＦ電源は、反応ガスおよびキャリヤガスの流量について上記で説明したものと同じ様式で処理される基板の表面積に基づいて、上げたり下げたりして調節してよいことが理解され得る。従って、基板を処理する際にＲＦ電源は、基板の時、約０．４ｋＷ〜約１３．５ｋＷ、例えば約０．６ｋＷ〜約１２．５ｋＷ、例えば約０．８ｋＷ〜約１１．５ｋＷであってよい。
【００２７】
また、フォトレジストの除去は様々な圧力で行ってよい。例えば、圧力は約１３．３Ｐａ〜約５３３．３Ｐａ、例えば約３３．３Ｐａ〜約４６６．６Ｐａ、例えば約６６．７Ｐａ〜約３３３．３Ｐａ、例えば約１００Ｐａ〜約１３３．３Ｐａであってよい。一つの特別な実施形態では、圧力は約１２０Ｐａであってよい。
【００２８】
また、フォトレジストの除去の間、フォトレジストが除去される基板は、除去される基板における任意の孔、空洞もしくはチャネルのＣＤおよびアスペクト比に基づいて特定の時間の間、処理することができる。例えば、処理時間は約１０秒〜約１８０秒、例えば約２０秒〜約９０秒、例えば約３０秒〜約６０秒であってよい。一つの特別な実施形態では、例えば処理される基板が５０を超えるアスペクト比および０．０３マイクロメートル未満の限界寸法を有する孔、空洞、またはチャネルを有する時、処理時間は約４５秒であってよい。
【００２９】
本発明者等は、プラズマを形成する際の反応ガス及びキャリヤガスの使用の組み合わせに基づいて、あるプロセス条件を発見した。例えば、反応ガスが２０％ＮＨ3または２０％Ｈ2であり、キャリヤガスがＮ2である時、基板を約４５秒の間、約２７５℃の温度、約１２０Ｐａの圧力、および５ｋＷのＲＦ電源で処理してよく、その際、反応ガスは３，０００ｓｃｃｍの流量を有し、キャリヤガスは１２，０００ｓｃｃｍの流量を有する。この一方で反応ガスが２０％Ｈ2、キャリヤガスがＡｒである時、基板は約４５秒の間、約２７５℃の温度、約１２０Ｐａの圧力、および５ｋＷのＲＦ電源で処理してよく、その際、反応ガスは２，５００ｓｃｃｍの流量を有し、キャリヤガスは１０，０００ｓｃｃｍの流量を有する。
【００３０】
上記で説明した条件下で発生したプラズマを用いて基板を一回以上、処理しフォトレジストを除去した後、基板を評価してそのシート抵抗の増加を決定することができる。シート抵抗のパーセンテージの増加が大きくなるにつれて、フォトレジスト剥離除去後の基板への酸化物またはダメージの量が大きくなる。そのようなものとして、シート抵抗のより高いパーセンテージの変化よりもシート抵抗のより低いパーセンテージの変化を有することがより望ましい。フォトレジストが現在の特許請求の範囲の方法に従って基板から除去された後、シート抵抗は一般的に単に約５％以下だけ変化する。例えば、シート抵抗の変化は約０．１％〜約４％、例えば約０．５％〜約４％、例えば約１％〜約３％であってよい。更に、一以上のプラズマ処理後、基板は約０．７５ナノメートル未満の厚さの減少があってよい。ある実施形態では、厚さの減少は約０．０５ナノメートル〜約０．６ナノメートル、例えば約０．０７５ナノメートル〜約０．５ナノメートル、例えば約０．１ナノメートル〜約０．４ナノメートル、例えば約０．３ナノメートル未満である。これらの最小の変化は、本開示の方法が、損傷なくまたは基板それ自体から材料を除去することなく、効果的にフォトレジストおよび生じ得る酸化層を除去できることを示す。
【００３１】
上記で説明したパラメータによって規定されるフォトレジストおよび酸化物の除去法は、多数の基板材料に対して実施できる。例えば本方法は、５０よりも大きいアスペクト比（空洞の高さ／空洞の直径）および約０．０３マイクロメートルの直径を有する孔、空洞またはチャネルを有する、ＨＡＲ基板に適用してよい。伝統的に、そのような孔、空洞またはチャネルからフォトレジストを除去することは困難である。しかし、下記例に示されかつ予想されるものとは対照的に、反応ガス（すなわち、水素含有ガス）と別の不活性キャリヤガスを組み合わせることにより、本発明者等は、水素含有ガスだけにより除去する場合と比較して、ＨＡＲ孔からのより効果的なフォトレジストの除去を行えることを発見した。更に、反応ガスおよびキャリヤガスを用いることにより、本発明の方法は高い効率を維持しつつ酸素の影響を受けやすいＨＡＲ孔の損傷を防ぐことができる。
【００３２】
本開示のフォトレジスト除去法は、表面酸化が問題となってこれを防止すべきであり、かつ高いフォトレジストの除去が必要とされる他用途にまで拡張できる。例えば、本開示の方法は、フォトレジスト剥離プロセスで酸化されてはいけないシリコン表面の存在下で使用できる。本開示の方法が適用される他の導電材料は、窒化チタン（ＴｉＮ）、窒化タンタル（ＴａＮ）、銅（Ｃｕ）、タングステン（Ｗ）、またはかかる材料も酸素曝露の影響を受けやすいので式ＭxＮy（式中、Ｍは金属、ならびにｘおよびｙは正の整数、ならびにＮは窒素）を有する任意の材料を含む。本方法は、フォトレジスト除去またはデスカムフォトレジスト除去の間に金属材料がさらされる金属上のＨＤＩＳフォトレジスト剥離およびフォトレジスト剥離に使用してもよい。更に、本方法は、材料の最小の変更（すなわち、厚さの小さな変化）で、導電材料上の酸化層の除去に使用してよい。
【００３３】
フォトレジストおよび酸化物を除去できる本方法は、図１を参照して上記で説明したプラズマ反応器中、または代替的な形状を有するガス注入インサートを有してよい任意の適切なプラズマ反応器中で行ってよい。一般的に、図２のブロック図に示されるように、半導体基板からフォトレジスト、酸化層、またはこれらの両方を除去する方法（２００）は、プラズマチャンバー（２０１）の下流に配置されたプラズマ反応器のプロセスチャンバーに基板を配置する工程、プラズマ反応器（２０２）のプラズマチャンバー内で第一の反応ガスおよび第一のキャリヤガスから第一の非酸化性プラズマを発生させる工程、ならびにプロセスチャンバー（２０３）中で基板を第一の非酸化性プラズマにさらすことによって基板を処理する工程を有する。第一の非酸化性プラズマは、約１０％〜約４０％の第一の反応ガスを含んでよい。更に、第一の反応ガスは１分当たり約１００標準立方センチメートルないし１分当たり約１５，０００標準立方センチメートルの流量を有してよく、第一のキャリヤガスは１分当たり約５００標準立方センチメートルないし１分当たり約２０，０００標準立方センチメートルの流量を有してよい。
【００３４】
本方法はさらに、プラズマチャンバー（２０４）中の第二の反応ガスおよび第二のキャリヤガスから第二の非酸化性プラズマを発生できる第二のプラズマ処理工程を含んでよい。第二の非酸化性プラズマは、約１０％〜約４０％の第二の反応ガスを含んでもよい。更に、第二の反応ガスは１分当たり約１００標準立方センチメートルないし１分当たり約１５，０００標準立方センチメートルの流量を有してよく、第二のキャリヤガスは１分当たり約５００標準立方センチメートルないし１分当たり約２０，０００標準立方センチメートルの流量を有してよい。第二のプラズマ処理工程では、プロセスチャンバー（２０５）中で基板を第二の非酸化性プラズマにさらすことによって基板を処理することができる。
【００３５】
本開示の態様は、図３〜７を参照し上記で説明したフォトレジスト除去法の有効性を実証する以下の例を参照して、よりよく理解できる。
【００３６】
例１
キャリヤガスとしてＮ2および反応ガスとしてＨ2を使用し、その際、組み合わせるキャリヤガスおよび反応ガスの全体積に対してＨ2のパーセンテージを変化させて、約１．５の正規化されるアスペクト比を有するシリコン基板を、個別のプラズマ発生チャンバーとプロセスチャンバーを有するプラズマ反応器中で処理した。一対の３００ｍｍシリコン基板をプロセスチャンバー内に配置し、次いでプラズマ発生チャンバー内で形成したプラズマで処理した。使用されるＨ2の量は０％〜約８０％であった。図３に示すように、Ｈ2／Ｎ2混合物中のＨ2反応ガスの量が２０％を超えて増加すると、シリコンロス量は増加した。
【００３７】
例２
次に、プラズマ反応器の種類、ＲＦ電力、および反応／キャリヤガス組成を変えて、本開示の方法の、一対の３００ｍｍ基板から効果的にフォトレジストを除去する能力に対する影響を調べた。それぞれの場合のキャリヤガスはＮ2であり、反応ガスは全ガス体積の２０％の体積のＨ2またはＮＨ3であった。使用されるプラズマ反応器の一つは図１に示され上記で詳細に説明されたものであり、かつ壁型のガス注入インサート（図１のインサート１４０を参照）を有していた。使用される他のプラズマ反応器は、上記で説明したように管であるガス注入インサートを有する。基板は、５０を超えるアスペクト比および０．０３マイクロメートル未満のＣＤを有するＨＡＲコンタクト収容部であった。試験された事例では、プラズマ源のガス注入インサートが管であり３ｋＷのＲＦ電力が使用され、反応ガスがＨ2の時に多少の残留物が残ったことを除いて、金属ライナーの品質を低下させることなく経済的に実行可能な速度において、５０：１のアスペクト比の孔が十分に清浄化された。結果を下記第１表に要約する。
【００３８】
【表１】
0006579953.tif 000002
【００３９】
例３
次に、上記例１および２では、ＨＡＲコンタクト収容部からフォトレジストを除去する際に２０％Ｈ2／Ｎ2および２０％ＮＨ3／Ｈ2が有用であることを示したが、そのような例はＴｉＮ基板の厚さに対してそのようなプラズマ処理が影響することを示さない。次に、例３では、コンタクトライナーとして一般的に使用されるＴｉＮを、反応ガス／キャリヤガス混合物として２０％ＮＨ3／Ｎ2を用いたフォトレジスト除去の間にさらした。下記第２表に示すように、フォトレジストの除去は０．３ナノメートル未満の厳格な仕様よりも大きなＴｉＮ厚のロスを引き起こした。
【００４０】
【表２】
0006579953.tif 000003
【００４１】
例４
次に、２０％ＮＨ3／Ｎ2を用いてＴｉＮからフォトレジストを除去すると、０．３ナノメートル厚よりも大きなＴｉＮロスが生ずるため、その結果、代わりにＡｒを有する２０％Ｈ2を用い、様々な電力レベルでフォトレジスト除去を行った。結果を下記第３表および図４に要約する。図４は、Ｈ2およびＡｒを用いたフォトレジスト除去速度がＨ2およびＡｒの全体積に対するＨ2の体積パーセンテージに依存することを示す。図４に示されるように、フォトレジストの除去は、フォトレジストアッシング速度により測定されるように２０％のＨ2パーセンテージにおいて最も効率が高く、１０％および３０％Ｈ2で効率が低下する。例えば、２０％Ｈ2のアッシング速度は約７６００オングストローム／分であるが、１０％Ｈ2のときの速度は約６６００オングストローム／分であり、３０％Ｈ2のときの速度は約６５００オングストローム／分であった。その一方で、第３表は、２０％Ｈ2／Ａｒを用いたフォトレジストの除去は、電力が５ｋＷ未満の時、０．３ナノメートル未満までＴｉＮロスを制限することを示す。
【００４２】
【表３】
0006579953.tif 000004
【００４３】
例５
次に、本開示の方法の導電材料から酸化層を除去する能力を分析した。最初に、純ＮＨ3を使用してＴｉＮを含む一対の３００ｍｍの導電性基板を処理し、その際、４０％ＮＨ3／Ｏ2のドライプラズマ処理により酸化層が存在した。図５に示すように、酸化されたＴｉＮ基板のシート抵抗（Ｒs）のパーセンテージの変化は、０秒で約５％であった後、純ＮＨ3を用いた約６０秒の処理後に単に約１％であった。このことは、ＮＨ3はＴｉＮ基板からいくらかの酸化物を除去できたことを示している。この一方で、下記第４表に要約されるように、様々な還元性化学物質およびそれらのＴｉＮロスへの影響が試験された。示されるように、コントロールについてのＴｉＮロスが約０．４ナノメートルだけであるのと比較して、Ｏ2リッチ還元性化学物質（１０％ＮＨ3／Ｏ2）は、後ＮＨ3処理をした時、約１．０ナノメートル（１０オングストローム）のロスが生じた。
【００４４】
【表４】
0006579953.tif 000005
【００４５】
例６
例６では、様々な酸化層の除去工程を比較した。結果を図６（ａ）および６（ｂ）ならびに第５表に要約する。図６（ａ）および６（ｂ）に示すように、湿式酸化物除去工程としての順序の制御されたフッ化水素酸（ＨＦ）の浸漬は、数時間以内で０．４ナノメートル（４オングストローム）のＴｉＮロスを示す。自然酸化物を除去するためのこの最初のＨＦ浸漬の後、各基板の膜厚を測定し、次いで、下記第５表に記載されるように酸化物除去のための様々な他の処理を行い、第２のＨＦ浸漬を続けて行い、その後に基板のＴｉＮロスが比較できるように基板の厚さを測定した。基準としてＨＦ浸漬を使用して、更なる処理として６０秒間、３ｋＷのＲＦ電力におけるＴｉＮ基板の様々なプラズマへさらすことを含んでいた。示されるように、ＴｉＮ基板がＨ2、Ｈｅまたはこれらの両方とＡｒの組み合わせを用いて処理された時、最小のＴｉＮロス（約０．３ナノメートル／３オングストローム未満）が観察された。
【００４６】
【表５】
0006579953.tif 000006
【００４７】
例７
例７では、ＴｉＮ膜からの酸化層の除去工程におけるいくつかの時点の間でだけ、ＮＨ3を供給する影響を比較した。サンプルに応じて、以下の工程：（１）ストライク、（２）ストライクおよび後処理、ならびに（３）前プラズマ処理、ストライクおよび４０％ＮＨ3／Ｏ2後ドライプラズマ処理、のいくつかの時点でＮＨ3を供給した。前プラズマ処理工程は、ガスが流れ温度／圧力が制御されるが、ＲＦ電力が導入されずプラズマが形成されていない工程の時点を表す。この工程は、一般的に基板を配置した後、チャンバー環境を安定化させるために実行され基板温度を平衡化することができる。ストライク工程は、プラズマ点火の時点を表す。この一方で、後プロセス工程は、チャンバー圧力が基板交換に必要なレベルまで制御され、任意の反応性ガスがチャンバーのドアを開ける前にパージされるプロセスの時点を表す。
【００４８】
図７では、ＰＯＲは、４０％ＮＨ3／Ｏ2ドライプラズマ処理を含むコントロールを表す。シート抵抗のパーセンテージの変化の点で酸化物の減少が測定され、最も低いシート抵抗のパーセンテージの変化は最小の材料の改質で膜から最大の酸化物が除去されたことに対応していた。結果を図７に示す。示されるように、ＮＨ3を供給する前プロセス処理工程および後プロセス処理工程を追加すると、シート抵抗のパーセンテージの変化が大きく減少した。ＮＨ3ストライクと前処理および後処理の組合せは、材料の改質を最小化するのに最も有効であることが示された。しかし、同じ戦略をＮ2／Ｈ2、Ａｒ、Ｈｅ、Ｈ2、ＣＨ4などの他のプラズマを用いて使用してよいことが理解されるべきである。
【００４９】
例８
次に、後処理工程と組み合わせる主剥離プロセス工程を、５０のアスペクト比および０．０３マイクロメートルの直径を有する孔を含むＴｉＮライナーに対して行ったが、それは２０％ＮＨ3／Ｎ2（第一の非酸化性プラズマ処理）を用いた主フォトレジスト除去プロセスに続いて、２０％Ｈ2／Ａｒ後−主剥離処理（第二の非酸化性プラズマ処理）を行った。これを次いで、単独の２０％Ｈ2／Ａｒ処理と比較した。下記第６表に示すように、これらの処理は約０．３ナノメートル以下のＴｉＮロスしかもたらさなかった。
【００５０】
【表６】
0006579953.tif 000007
【００５１】
より具体的には添付の特許請求の範囲に記載される本発明の主旨および範囲から離れることなく、本発明に対するこれらならびに他の改変および変更は当業者によって実施することができる。また、様々な実施形態の態様は全体でまたは部分的に交換し合えることが理解されるべきである。更に、当業者は、上記の記載が単なる例にすぎず、このような添付の特許請求の範囲に更に記載された本発明の限定を意図するものでないことを理解する。
【図１】
0006579953.tif 000008
【図２】
0006579953.tif 000009
【図３】
0006579953.tif 000010
【図４】
0006579953.tif 000011
【図５】
0006579953.tif 000012
【図６】
0006579953.tif 000013
【図７】
0006579953.tif 000014